【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
ポリアミド充填アクリレートポリマー組成物の製造方法であって、
Ａ．１．非晶質アクリレートポリマーの総重量を基準として、少なくとも５０重量％の、少なくとも１つのモノマーが下記の構造を有する重合単位
【化１】
2014517139.tif 000001
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
を含む４０〜９０重量％の１つまたは複数の非晶質アクリレートポリマーと；
２．少なくとも１６０℃の溶融ピーク温度を有する１０〜６０重量％の１つまたは複数のポリアミドと
を含むポリマーブレンド組成物を形成する工程であって、
前記１つまたは複数の非晶質アクリレートポリマーおよび１つまたは複数のポリアミドの重量百分率が、前記ポリマーブレンド組成物中の前記１つまたは複数の非晶質アクリレートポリマーおよび１つまたは複数のポリアミドの総合重量を基準としている工程と；
Ｂ．前記ポリマーブレンド組成物を、前記１つまたは複数のポリアミドの溶融ピーク温度よりも上の温度で混合して前記１つまたは複数のポリアミドを前記１つまたは複数の非晶質アクリレートポリマー内に分散させ、それによってポリアミド充填アクリレートポリマー組成物を形成する工程と；
Ｃ．前記ポリアミド充填アクリレートポリマー組成物を、前記１つまたは複数のポリアミドの結晶化ピーク温度よりも下の温度に冷却する工程と
を含み、
ｉ）前記ポリアミド充填アクリレートポリマー組成物が連続非晶質アクリレートポリマー相および不連続ポリアミド相を含み、そしてｉｉ）ＡＳＴＭ  Ｄ  ６７４６−１０に従って測定される約２ＭＰａ未満の生強度を有する製造方法。
【請求項２】
請求項１に記載の方法によって製造されるポリアミド充填アクリレートポリマー組成物。
【請求項３】
過酸化物硬化剤をさらに含む請求項２に記載のポリアミド充填アクリレートポリマー組成物を含む硬化性ポリアミド充填アクリレートポリマー組成物。
【請求項４】
硬化性ポリアミド充填アクリレートポリマー組成物であって、
Ａ．１．ポリマーの総重量を基準として、少なくとも５０重量％の、少なくとも１つのモノマーが下記の構造を有する重合単位
【化２】
2014517139.tif 000002
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
を含む４０〜９０重量％の１つまたは複数の非晶質アクリレートポリマーと；
２．少なくとも１６０℃の溶融ピーク温度を有する１０〜６０重量％の１つまたは複数のポリアミドと
を含むポリマーブレンド組成物であって、
ｉ）前記ポリマーブレンド組成物がＡＳＴＭ  Ｄ６７４６−１０に従って測定される約２ＭＰａ未満の生強度を有し、ｉｉ）前記１つまたは複数のポリアミドが前記ポリマーブレンド組成物中に不連続相として存在し、そしてｉｉｉ）前記１つまたは複数の非晶質アクリレートポリマーおよび１つまたは複数のポリアミドの重量百分率が、前記ポリマーブレンド組成物中の前記１つまたは複数の非晶質アクリレートポリマーおよび１つまたは複数のポリアミドの総合重量を基準としている
ポリマーブレンド組成物と；
Ｂ．過酸化物硬化剤と
を含む硬化性ポリアミド充填アクリレートポリマー組成物。
【請求項５】
Ａ．請求項３または４に記載の硬化性アクリレートポリマー組成物と；
Ｂ．強化充填材の不在を別にすれば同一組成のものである対照組成物のＳｈｏｒｅ  Ａ硬度と比べて約２０ポイント以下の前記硬化アクリレートポリマー組成物のＳｈｏｒｅ  Ａ硬度の増加をもたらす量で前記硬化性アクリレートコポリマー組成物中に存在する強化充填材と
から本質的になるポリアミド充填アクリレートポリマー組成物であって、ｉ）前記硬化性アクリレートポリマー組成物および対照組成物が、１ｍｍ〜２．５ｍｍ厚さの試験検体へ成形され、少なくとも１０ＭＰａの圧力で密閉金型中で１０分間１７５℃の温度への暴露によって硬化させられ、ｉｉ）硬化アクリレートポリマー組成物および対照組成物のＳｈｏｒｅ  Ａ硬度がＡＳＴＭ  Ｄ  ２２４０−０６（１秒読み取り）に従って測定され、そしてｉｉｉ）そして前記硬化アクリレートポリマー組成物が４０よりも大きいＳｈｏｒｅ  Ａ硬度を有する組成物。
【請求項６】
Ａ．請求項３〜５のいずれか一項に記載の硬化性アクリレートポリマー組成物を提供する工程と、
Ｂ．前記硬化性アクリレートポリマー組成物を約２〜６０分間約１６０℃〜約２００℃の温度に曝すことによって前記硬化性アクリレートポリマー組成物を硬化させて架橋したアクリレートポリマーエラストマー組成物を形成し、そして任意選択的に前記架橋した組成物を約１６０℃〜約２００℃の温度でポスト硬化に曝し、それによってＡＳＴＭ  Ｄ２２４０−０６（１秒読み取り）に従って測定される、少なくとも４０のＳｈｏｒｅ  Ａ硬度を有するアクリレートポリマーエラストマー組成物を形成する工程と
を含む、硬化エラストマー組成物の製造方法。
【請求項７】
請求項６に記載の方法によって製造される硬化エラストマー組成物。
【手続補正２】
【補正対象書類名】明細書
【補正対象項目名】０１２９
【補正方法】変更
【補正の内容】
【０１２９】
表１０の結果は、約２０ポイント未満のＳｈｏｒｅ  Ａ硬度についてシリカ充填材に依存する、組成物Ｅ１２〜Ｅ１４が、１９０℃で１週間の熱風老化後に良好な引張強度（Ｔｂ）および破断伸び（Ｅｂ）を示すことを示唆する。組成物ＣＥ１１は、熱風老化中に２２ポイントＳｈｏｒｅ  Ａ硬度を獲得して、極めて硬くなり、引張特性について試験するには脆すぎた。
本発明は以下の実施の態様を含むものである。
１．ポリアミド充填アクリレートポリマー組成物の製造方法であって、
Ａ．１．非晶質アクリレートポリマーの総重量を基準として、少なくとも５０重量％の、少なくとも１つのモノマーが下記の構造を有する重合単位
【化６】
2014517139.tif 000003
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
を含む４０〜９０重量％の１つまたは複数の非晶質アクリレートポリマーと；
２．少なくとも１６０℃の溶融ピーク温度を有する１０〜６０重量％の１つまたは複数のポリアミドと
を含むポリマーブレンド組成物を形成する工程であって、
前記１つまたは複数の非晶質アクリレートポリマーおよび１つまたは複数のポリアミドの重量百分率が、前記ポリマーブレンド組成物中の前記１つまたは複数の非晶質アクリレートポリマーおよび１つまたは複数のポリアミドの総合重量を基準としている工程と；
Ｂ．前記ポリマーブレンド組成物を、前記１つまたは複数のポリアミドの溶融ピーク温度よりも上の温度で混合して前記１つまたは複数のポリアミドを前記１つまたは複数の非晶質アクリレートポリマー内に分散させ、それによってポリアミド充填アクリレートポリマー組成物を形成する工程と；
Ｃ．前記ポリアミド充填アクリレートポリマー組成物を、前記１つまたは複数のポリアミドの結晶化ピーク温度よりも下の温度に冷却する工程と
を含み、
ｉ）前記ポリアミド充填アクリレートポリマー組成物が連続非晶質アクリレートポリマー相および不連続ポリアミド相を含み、そしてｉｉ）ＡＳＴＭ  Ｄ  ６７４６−１０に従って測定される約２ＭＰａ未満の生強度を有する製造方法。
２．前記１．に記載の方法によって製造されるポリアミド充填アクリレートポリマー組成物。
３．前記１つまたは複数の非晶質アクリレートポリマーの少なくとも１つが、アルキルアクリレート、アルキルメタクリレート、アルコキシアルキルアクリレート、アルコキシアルキルメタクリレート、およびそれらの２つ以上の混合物からなる群から選択される少なくとも１つのモノマーの共重合単位を含む前記２．に記載のポリアミド充填アクリレートポリマー組成物。
４．前記アルキルアクリレートが、メチルアクリレート、エチルアクリレート、およびブチルアクリレートからなる群から選択されるアルキルアクリレートである前記３．に記載のポリアミド充填アクリレートポリマー組成物。
５．前記１つまたは複数の非晶質アクリレートポリマーの少なくとも１つが、１，４−ブテン二酸、不飽和カルボン酸の無水物、１，４−ブテン二酸のモノアルキルエステル、およびそれらの２つ以上の混合物からなる群から選択される硬化部位モノマーを実質的に含まない前記２．〜４．のいずれかに記載のポリアミド充填アクリレートポリマー組成物。
６．前記１つまたは複数の非晶質アクリレートポリマーの少なくとも１つが、オレフィンの共重合単位をさらに含む前記２．〜５．のいずれかに記載のポリアミド充填アクリレートポリマー組成物。
７．前記１つまたは複数のポリアミドの少なくとも１つが、ｉ）開環またはアミノカルボン酸の縮合によって形成されるポリアミドとｉｉ）２７０℃未満の溶融ピーク温度および６０ミリ当量／ｋｇ以下のアミン末端基濃度を有するポリアミドとからなる群から選択される前記２．〜６．のいずれかに記載のポリアミド充填アクリレートポリマー組成物。
８．充填材、酸化防止剤、硬化促進剤、可塑剤、加工助剤、ワックス、顔料、および着色剤からなる群から選択される少なくとも１つの材料をさらに含む前記２．〜７．のいずれかに記載のポリアミド充填アクリレートポリマー組成物。
９．過酸化物硬化剤をさらに含む前記２．〜８．のいずれかに記載のポリアミド充填アクリレートポリマー組成物を含む硬化性ポリアミド充填アクリレートポリマー組成物。
１０．硬化性ポリアミド充填アクリレートポリマー組成物であって、
Ａ．１．ポリマーの総重量を基準として、少なくとも５０重量％の、少なくとも１つのモノマーが下記の構造を有する重合単位
【化７】
2014517139.tif 000004
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
を含む４０〜９０重量％の１つまたは複数の非晶質アクリレートポリマーと；
２．少なくとも１６０℃の溶融ピーク温度を有する１０〜６０重量％の１つまたは複数のポリアミドと
を含むポリマーブレンド組成物であって、
ｉ）前記ポリマーブレンド組成物がＡＳＴＭ  Ｄ６７４６−１０に従って測定される約２ＭＰａ未満の生強度を有し、ｉｉ）前記１つまたは複数のポリアミドが前記ポリマーブレンド組成物中に不連続相として存在し、そしてｉｉｉ）前記１つまたは複数の非晶質アクリレートポリマーおよび１つまたは複数のポリアミドの重量百分率が、前記ポリマーブレンド組成物中の前記１つまたは複数の非晶質アクリレートポリマーおよび１つまたは複数のポリアミドの総合重量を基準としている
ポリマーブレンド組成物と；
Ｂ．過酸化物硬化剤と
を含む硬化性ポリアミド充填アクリレートポリマー組成物。
１１．前記過酸化物硬化剤が過酸化物および任意選択的に架橋助剤を含む前記９．または１０．に記載の硬化性ポリアミド充填アクリレートポリマー組成物。
１２．Ａ．前記９．〜１１．のいずれかに記載の硬化性アクリレートポリマー組成物と；
Ｂ．強化充填材の不在を別にすれば同一組成のものである対照組成物のＳｈｏｒｅ  Ａ硬度と比べて約２０ポイント以下の前記硬化アクリレートポリマー組成物のＳｈｏｒｅ  Ａ硬度の増加をもたらす量で前記硬化性アクリレートコポリマー組成物中に存在する強化充填材と
から本質的になるポリアミド充填アクリレートポリマー組成物であって、ｉ）前記硬化性アクリレートポリマー組成物および対照組成物が、１ｍｍ〜２．５ｍｍ厚さの試験検体へ成形され、少なくとも１０ＭＰａの圧力で密閉金型中で１０分間１７５℃の温度への暴露によって硬化させられ、ｉｉ）硬化アクリレートポリマー組成物および対照組成物のＳｈｏｒｅ  Ａ硬度がＡＳＴＭ  Ｄ  ２２４０−０６（１秒読み取り）に従って測定され、そしてｉｉｉ）そして前記硬化アクリレートポリマー組成物が４０よりも大きいＳｈｏｒｅ  Ａ硬度を有する組成物。
１３．前記硬化剤が有機過酸化物を含む前記９．〜１２．のいずれかに記載の硬化性ポリアミド充填アクリレートポリマー組成物。
１４．Ａ．前記９．〜１３．のいずれか一項に記載の硬化性アクリレートポリマー組成物を提供する工程と、
Ｂ．前記硬化性アクリレートポリマー組成物を約２〜６０分間約１６０℃〜約２００℃の温度に曝すことによって前記硬化性アクリレートポリマー組成物を硬化させて架橋したアクリレートポリマーエラストマー組成物を形成し、そして任意選択的に前記架橋した組成物を約１６０℃〜約２００℃の温度でポスト硬化に曝し、それによってＡＳＴＭ  Ｄ２２４０−０６（１秒読み取り）に従って測定される、少なくとも４０のＳｈｏｒｅ  Ａ硬度を有するアクリレートポリマーエラストマー組成物を形成する工程と
を含む、硬化エラストマー組成物の製造方法。
１５．前記１４．に記載の方法によって製造される硬化エラストマー組成物。